(57)【要約】【課題】高絶縁性及び高強度を有する絶縁層を形成可能な感光性ガラスペーストを提供すること。【解決手段】本発明の感光性ガラスペーストは、ガラス粉末及びセラミックフィラーを含有する無機成分と、感光性を有する有機成分と、を備える感光性ガラスペーストであって、上記ガラス粉末は、結晶化点を持つガラス粉末を含有し、上記結晶化点を持つガラス粉末は、ＳｉＯ２−Ｂ２Ｏ３−ＢａＯ−ＺｎＯ−Ａｌ２Ｏ３−ＭｇＯ−Ｌａ２Ｏ３系ガラス粉末、ＳｉＯ２−Ｂ２Ｏ３−ＣａＯ−Ａｌ２Ｏ３系ガラス粉末及びＳｉＯ２−Ｂ２Ｏ３−ＣａＯ−Ａｌ２Ｏ３−Ｎａ２Ｏ−Ｋ２Ｏ系ガラス粉末からなる群より選択される１種であり、上記結晶化点を持つガラス粉末の結晶化点が８６０℃以上９００℃以下であり、上記結晶化点を持つガラス粉末の軟化点が７１０℃以上８１０℃以下であることを特徴とする。【選択図】図２
2020152639.tif 000002
【特許請求の範囲】
【請求項１】
ガラス粉末及びセラミックフィラーを含有する無機成分と、感光性を有する有機成分と、を備える感光性ガラスペーストであって、
前記ガラス粉末は、結晶化点を持つガラス粉末を含有し、
前記結晶化点を持つガラス粉末は、ＳｉＯ２−Ｂ２Ｏ３−ＢａＯ−ＺｎＯ−Ａｌ２Ｏ３−ＭｇＯ−Ｌａ２Ｏ３系ガラス粉末、ＳｉＯ２−Ｂ２Ｏ３−ＣａＯ−Ａｌ２Ｏ３系ガラス粉末及びＳｉＯ２−Ｂ２Ｏ３−ＣａＯ−Ａｌ２Ｏ３−Ｎａ２Ｏ−Ｋ２Ｏ系ガラス粉末からなる群より選択される１種であり、
前記結晶化点を持つガラス粉末の結晶化点が８６０℃以上９００℃以下であり、
前記結晶化点を持つガラス粉末の軟化点が７１０℃以上８１０℃以下であることを特徴とする感光性ガラスペースト。
【請求項２】
前記ＳｉＯ２−Ｂ２Ｏ３−ＢａＯ−ＺｎＯ−Ａｌ２Ｏ３−ＭｇＯ−Ｌａ２Ｏ３系ガラス粉末の、酸化物換算表記による各成分の含有量は、
ＳｉＯ２：１０重量％以上、２０重量％以下
Ｂ２Ｏ３：１０重量％以上、２０重量％以下
ＢａＯ：１０重量％以上、２０重量％以下
ＺｎＯ：１０重量％以上、２０重量％以下
Ａｌ２Ｏ３：１重量％以上、１０重量％以下
ＭｇＯ：１０重量％以上、２０重量％以下
Ｌａ２Ｏ３：１０重量％以上、２０重量％以下
であり、
前記ＳｉＯ２−Ｂ２Ｏ３−ＣａＯ−Ａｌ２Ｏ３系ガラス粉末の、酸化物換算表記による各成分の含有量は、
ＳｉＯ２：４０重量％以上、５０重量％以下
Ｂ２Ｏ３：１重量％以上、１０重量％以下
ＣａＯ：４０重量％以上、５０重量％以下
Ａｌ２Ｏ３：１重量％以上、１０重量％以下
であり、
前記ＳｉＯ２−Ｂ２Ｏ３−ＣａＯ−Ａｌ２Ｏ３−Ｎａ２Ｏ−Ｋ２Ｏ系ガラス粉末の、酸化物換算表記による各成分の含有量は、
ＳｉＯ２：４０重量％以上、５０重量％以下
Ｂ２Ｏ３：１重量％以上、１０重量％以下
ＣａＯ：４０重量％以上、５０重量％以下
Ａｌ２Ｏ３：１重量％以上、１０重量％以下
Ｎａ２Ｏ：１重量％以上、１０重量％以下
Ｋ２Ｏ：１重量％以上、１０重量％以下
である請求項１に記載の感光性ガラスペースト。
【請求項３】
前記ガラス粉末全体に占める前記結晶化点を持つガラス粉末の割合が８０重量％以上である請求項１又は２に記載の感光性ガラスペースト。
【請求項４】
前記セラミックフィラーは、アルミナ、ジルコニア、部分安定化ジルコニア、窒化珪素及び炭化珪素からなる群より選択される少なくとも１種である請求項１〜３のいずれか１項に記載の感光性ガラスペースト。
【請求項５】
前記無機成分中の前記セラミックフィラーの含有量が２５重量％以上４８重量％以下である請求項１〜４のいずれか１項に記載の感光性ガラスペースト。
【請求項６】
請求項１〜５のいずれか１項に記載の感光性ガラスペーストの焼成物からなる絶縁層と、導体層とを備えることを特徴とする電子部品。
【請求項７】
結晶化点を持たない非晶質ガラスからなる絶縁層をさらに備える請求項６に記載の電子部品。
【請求項８】
請求項１〜５のいずれか１項に記載の感光性ガラスペーストを用いて絶縁層を形成する工程と、
前記絶縁層上に、導体ペーストを用いて導体層を形成する工程と、を備えることを特徴とする電子部品の製造方法。
【発明の詳細な説明】
【技術分野】
【０００１】
本発明は、感光性ガラスペースト、電子部品、及び、電子部品の製造方法に関する。
【背景技術】
【０００２】
ガラス粉末を含む無機成分と有機成分とを含有する絶縁ペーストは、多層配線回路板等の基板や電子部品における絶縁材料として用いられる。
【０００３】
特許文献１には、少なくともシリカ粉末、ガラス粉末及び感光性有機成分からなるペーストであって、ガラス粉末が、軟化点が３５０〜５５０℃の低融点ガラスと軟化点が６００〜９００℃の高融点ガラスを含有し、高融点ガラスの比誘電率が８以下であることを特徴とする感光性絶縁ペーストが開示されている。
【先行技術文献】
【特許文献】
【０００４】
【特許文献１】特開２００６−１２６７１６号公報
【発明の概要】
【発明が解決しようとする課題】
【０００５】
特許文献１に記載の感光性絶縁ペーストは多層配線回路板等の絶縁層として用いられ、主にアルミナ基板上に絶縁層が形成される。特許文献１に記載の感光性絶縁ペーストでは、軟化点の異なる２種類のガラスを含有するガラス粉末を用いることによって、高い電気抵抗を有する高絶縁性の絶縁層を得ることができるとされている。
【０００６】
一方で、特許文献１に記載の感光性絶縁ペーストを用いた絶縁層を備える多層配線回路について本発明者が検討したところ、たわみや熱衝撃といった応力が回路にかかると、絶縁層にクラックが生じ、絶縁性を確保することが困難になる可能性があることが判明した。
【０００７】
本発明は上記の問題を解決するためになされたものであり、高絶縁性及び高強度を有する絶縁層を形成可能な感光性ガラスペーストを提供することを目的とする。本発明はまた、該感光性ガラスペーストを用いて形成された絶縁層を備える電子部品、及び、該感光性ガラスペーストを用いて絶縁層を形成する工程を備える電子部品の製造方法を提供することを目的とする。
【課題を解決するための手段】
【０００８】
本発明の感光性ガラスペーストは、ガラス粉末及びセラミックフィラーを含有する無機成分と、感光性を有する有機成分と、を備える感光性ガラスペーストであって、上記ガラス粉末は、結晶化点を持つガラス粉末を含有し、上記結晶化点を持つガラス粉末の結晶化点と軟化点との差が８５℃以上１８０℃以下であることを特徴とする。上記結晶化点を持つガラス粉末は、ＳｉＯ２−Ｂ２Ｏ３−ＢａＯ−ＺｎＯ−Ａｌ２Ｏ３−ＭｇＯ−Ｌａ２Ｏ３系ガラス粉末であることが好ましい。
【０００９】
上記感光性ガラスペーストでは、結晶化点を持つガラス粉末が無機成分として含有されているため、焼成によって得られる絶縁層の強度を高くすることができる。さらに、上記感光性ガラスペーストでは、結晶化点を持つガラス粉末の結晶化点と軟化点との差が大きくなるように、結晶化点と軟化点との差が８５℃以上１８０℃以下とされている。これにより、焼成時に、ガラスが充分に軟化してから結晶化が開始するため、緻密な結晶構造が得られる。その結果、得られる絶縁層の絶縁性を確保しつつ、強度を高くすることができる。
【００１０】
特に、結晶化点を持つガラス粉末としてＳｉＯ２−Ｂ２Ｏ３−ＢａＯ−ＺｎＯ−Ａｌ２Ｏ３−ＭｇＯ−Ｌａ２Ｏ３系ガラス粉末を用いることにより、緻密で高強度の結晶相を析出させることができるため、絶縁層の強度をさらに高くすることができる。
【００１１】
本発明の感光性ガラスペーストは、ガラス粉末及びセラミックフィラーを含有する無機成分と、感光性を有する有機成分と、を備える感光性ガラスペーストであって、上記ガラス粉末は、結晶化点を持つガラス粉末を含有し、上記結晶化点を持つガラス粉末は、ＳｉＯ２−Ｂ２Ｏ３−ＢａＯ−ＺｎＯ−Ａｌ２Ｏ３−ＭｇＯ−Ｌａ２Ｏ３系ガラス粉末、ＳｉＯ２−Ｂ２Ｏ３−ＣａＯ−Ａｌ２Ｏ３系ガラス粉末及びＳｉＯ２−Ｂ２Ｏ３−ＣａＯ−Ａｌ２Ｏ３−Ｎａ２Ｏ−Ｋ２Ｏ系ガラス粉末からなる群より選択される１種であり、上記結晶化点を持つガラス粉末の結晶化点が８６０℃以上９００℃以下であり、上記結晶化点を持つガラス粉末の軟化点が７１０℃以上８１０℃以下であることを特徴とする。
【００１２】
上記感光性ガラスペーストにおいても、結晶化点を持つガラス粉末が無機成分として含有されているため、焼成によって得られる絶縁層の強度を高くすることができる。さらに、上記感光性ガラスペーストでは、結晶化点が８６０℃以上９００℃以下であり、軟化点が７１０℃以上８１０℃以下であるという、結晶化点と軟化点との差が大きいガラス粉末として、ＳｉＯ２−Ｂ２Ｏ３−ＢａＯ−ＺｎＯ−Ａｌ２Ｏ３−ＭｇＯ−Ｌａ２Ｏ３系ガラス粉末、ＳｉＯ２−Ｂ２Ｏ３−ＣａＯ−Ａｌ２Ｏ３系ガラス粉末又はＳｉＯ２−Ｂ２Ｏ３−ＣａＯ−Ａｌ２Ｏ３−Ｎａ２Ｏ−Ｋ２Ｏ系ガラス粉末が用いられている。これにより、焼成時に、ガラスが充分に軟化してから結晶化が開始するため、緻密な結晶構造が得られる。その結果、得られる絶縁層の絶縁性を確保しつつ、強度を高くすることができる。
【００１３】
本発明の感光性ガラスペーストにおいては、上記ガラス粉末全体に占める上記結晶化点を持つガラス粉末の割合が８０重量％以上であることが好ましい。
ガラス粉末全体に占める結晶化点を持つガラス粉末の割合を８０重量％以上とすることにより、さらに高強度の絶縁層を形成することができる。
【００１４】
本発明の感光性ガラスペーストにおいて、上記セラミックフィラーは、アルミナ、ジルコニア、部分安定化ジルコニア、窒化珪素及び炭化珪素からなる群より選択される少なくとも１種であることが好ましい。
高いヤング率及び曲げ強度を有するアルミナ、ジルコニア、部分安定化ジルコニア、窒化珪素又は炭化珪素をセラミックフィラーとして用いることにより、絶縁層の強度をさらに高くすることができる。
【００１５】
本発明の感光性ガラスペーストにおいては、上記無機成分中の上記セラミックフィラーの含有量が２５重量％以上４８重量％以下であることが好ましい。
無機成分中のセラミックフィラーの含有量を２５重量％以上４８重量％以下とすることにより、セラミックフィラーによる高強度を発現させることができるため、絶縁層の強度をさらに高くすることができる。
【００１６】
本発明の電子部品は、本発明の感光性ガラスペーストの焼成物からなる絶縁層と、導体層とを備えることを特徴とする。
【００１７】
本発明の感光性ガラスペーストを用いることにより、高絶縁性及び高強度を有する絶縁層を形成することができる。そのため、多層配線回路等の電子部品に応力がかかった場合であっても、絶縁層にクラックが発生しにくい電子部品とすることができる。
【００１８】
本発明の電子部品は、結晶化点を持たない非晶質ガラスからなる絶縁層をさらに備えることが好ましい。
結晶化点を持たない非晶質ガラスからなる絶縁層は絶縁性に優れている。そのため、例えば、応力がかかりやすい部分には本発明の感光性ガラスペーストの焼成物からなる絶縁層を設け、他の部分には結晶化点を持たない非晶質ガラスからなる絶縁層を設けるといった構成とすることができる。
【００１９】
本発明の電子部品の製造方法は、本発明の感光性ガラスペーストを用いて絶縁層を形成する工程と、上記絶縁層上に、導体ペーストを用いて導体層を形成する工程と、を備えることを特徴とする。
【００２０】
本発明の感光性ガラスペーストを用いることにより、高絶縁性及び高強度を有する絶縁層を形成することができる。そのため、多層配線回路等の電子部品に応力がかかった場合であっても、絶縁層にクラックが発生しにくい電子部品を製造することができる。
【発明の効果】
【００２１】
本発明によれば、高絶縁性及び高強度を有する絶縁層を形成可能な感光性ガラスペーストを提供することができる。
【図面の簡単な説明】
【００２２】
【図１】図１は、電子部品の一例を模式的に示す斜視図である。
【図２】図２は、図１に示す電子部品を構成する積層体の内部構造を示す分解斜視図である。
【発明を実施するための形態】
【００２３】
以下、本発明の感光性ガラスペースト、電子部品、及び、電子部品の製造方法について説明する。
しかしながら、本発明は、以下の構成に限定されるものではなく、本発明の要旨を変更しない範囲において適宜変更して適用することができる。なお、以下において記載する本発明の個々の望ましい構成を２つ以上組み合わせたものもまた本発明である。
【００２４】
［感光性ガラスペースト］
本発明の感光性ガラスペーストは、ガラス粉末及びセラミックフィラーを含有する無機成分と、感光性を有する有機成分と、を備える。
【００２５】
＜無機成分＞
（ガラス粉末）
本発明の感光性ガラスペーストにおいて、ガラス粉末は、結晶化点を持つガラス粉末を含有する。ガラス粉末は、２種類以上のガラス粉末を含有してもよい。この場合、結晶化点を持つガラス粉末を２種類以上含有してもよいし、結晶化点を持つガラス粉末と結晶化点を持たないガラス粉末とを含有してもよい。
【００２６】
ガラス粉末全体に占める結晶化点を持つガラス粉末の割合は、８０重量％以上であることが好ましく、８７重量％以上であることがより好ましく、１００重量％であることが特に好ましい。
【００２７】
無機成分中のガラス粉末の含有量は、好ましくは５２重量％以上、より好ましくは５８重量％以上であり、また、好ましくは７５重量％以下、より好ましくは７０重量％以下である。
【００２８】
本発明の感光性ガラスペーストでは、第１の態様において、結晶化点を持つガラス粉末の結晶化点と軟化点との差が８５℃以上１８０℃以下であることを特徴とする。
「結晶化点を持つガラス粉末の結晶化点と軟化点との差が８５℃以上１８０℃以下である」とは、結晶化点を持つガラス粉末の結晶化点をＴｃ［℃］とし、軟化点をＴｓ［℃］としたとき、８５≦Ｔｃ−Ｔｓ≦１８０であることを意味している。
【００２９】
第１の態様において、結晶化点を持つガラス粉末の結晶化点と軟化点との差は、好ましくは９０℃以上、より好ましくは１００℃以上である。また、結晶化点を持つガラス粉末の結晶化点と軟化点との差は、好ましくは１６０℃以下、より好ましくは１４０℃以下である。
【００３０】
本明細書において、ガラス粉末の結晶化点及び軟化点は、示差熱分析装置（ＴＧ−ＤＴＡ２０００、Ｍａｃ  Ｓｃｉｅｎｃｅ社製）を用い、大気中、１０℃／分で昇温させた際の吸熱・発熱挙動よりそれぞれ求めた温度である。なお、結晶化点は、結晶析出による発熱ピーク温度であり、軟化点は、第４変曲点の温度である。
【００３１】
第１の態様において、ガラス粉末の結晶化点及び軟化点は、例えば、ガラス粉末の組成、平均粒径等を変更することによって調整することができる。
【００３２】
第１の態様において、結晶化点を持つガラス粉末の結晶化点は特に限定されないが、好ましくは８６０℃以上、より好ましくは８７０℃以上であり、また、好ましくは９００℃以下、より好ましくは８９０℃以下である。
【００３３】
第１の態様において、結晶化点を持つガラス粉末の軟化点は特に限定されないが、好ましくは７１０℃以上、より好ましくは７２０℃以上であり、また、好ましくは８１０℃以下、より好ましくは８００℃以下である。
【００３４】
第１の態様において、結晶化点を持つガラス粉末は特に限定されないが、例えば、ＳｉＯ２−Ｂ２Ｏ３−ＢａＯ−ＺｎＯ−Ａｌ２Ｏ３−ＭｇＯ−Ｌａ２Ｏ３系ガラス粉末、ＳｉＯ２−Ｂ２Ｏ３−ＣａＯ−Ａｌ２Ｏ３系ガラス粉末、ＳｉＯ２−Ｂ２Ｏ３−ＣａＯ−Ａｌ２Ｏ３−Ｎａ２Ｏ−Ｋ２Ｏ系ガラス粉末等が挙げられる。これらの中では、ＳｉＯ２−Ｂ２Ｏ３−ＢａＯ−ＺｎＯ−Ａｌ２Ｏ３−ＭｇＯ−Ｌａ２Ｏ３系ガラス粉末が好ましい。
【００３５】
本明細書においては、例えば、ガラス粉末の構成元素がＳｉ、Ｂ、Ｂａ、Ｚｎ、Ａｌ、Ｍｇ、Ｌａ及びＯである場合、酸化物換算した組成として「ＳｉＯ２−Ｂ２Ｏ３−ＢａＯ−ＺｎＯ−Ａｌ２Ｏ３−ＭｇＯ−Ｌａ２Ｏ３系ガラス粉末」と表記している。しかし、ガラス粉末を構成する金属の価数が上記の価数に限定されるものではなく、他の価数であってもよい。
【００３６】
ＳｉＯ２−Ｂ２Ｏ３−ＢａＯ−ＺｎＯ−Ａｌ２Ｏ３−ＭｇＯ−Ｌａ２Ｏ３系ガラス粉末について、酸化物換算表記による各成分の好ましい含有量を以下に示す。
ＳｉＯ２：１０重量％以上、２０重量％以下
Ｂ２Ｏ３：１０重量％以上、２０重量％以下
ＢａＯ：１０重量％以上、２０重量％以下
ＺｎＯ：１０重量％以上、２０重量％以下
Ａｌ２Ｏ３：１重量％以上、１０重量％以下
ＭｇＯ：１０重量％以上、２０重量％以下
Ｌａ２Ｏ３：１０重量％以上、２０重量％以下
【００３７】
ＳｉＯ２−Ｂ２Ｏ３−ＣａＯ−Ａｌ２Ｏ３系ガラス粉末について、酸化物換算表記による各成分の好ましい含有量を以下に示す。
ＳｉＯ２：４０重量％以上、５０重量％以下
Ｂ２Ｏ３：１重量％以上、１０重量％以下
ＣａＯ：４０重量％以上、５０重量％以下
Ａｌ２Ｏ３：１重量％以上、１０重量％以下
【００３８】
ＳｉＯ２−Ｂ２Ｏ３−ＣａＯ−Ａｌ２Ｏ３−Ｎａ２Ｏ−Ｋ２Ｏ系ガラス粉末について、酸化物換算表記による各成分の好ましい含有量を以下に示す。
ＳｉＯ２：４０重量％以上、５０重量％以下
Ｂ２Ｏ３：１重量％以上、１０重量％以下
ＣａＯ：４０重量％以上、５０重量％以下
Ａｌ２Ｏ３：１重量％以上、１０重量％以下
Ｎａ２Ｏ：１重量％以上、１０重量％以下
Ｋ２Ｏ：１重量％以上、１０重量％以下
【００３９】
第１の態様において、結晶化点を持たないガラス粉末は特に限定されないが、例えば、ＳｉＯ２−Ｂ２Ｏ３−Ｎａ２Ｏ−Ｋ２Ｏ−ＣａＯ−Ａｌ２Ｏ３系ガラス粉末、ＳｉＯ２−Ｂ２Ｏ３−Ｎａ２Ｏ−Ｋ２Ｏ−Ａｌ２Ｏ３系ガラス粉末等が挙げられる。
【００４０】
本発明の感光性ガラスペーストでは、第２の態様において、結晶化点を持つガラス粉末は、ＳｉＯ２−Ｂ２Ｏ３−ＢａＯ−ＺｎＯ−Ａｌ２Ｏ３−ＭｇＯ−Ｌａ２Ｏ３系ガラス粉末、ＳｉＯ２−Ｂ２Ｏ３−ＣａＯ−Ａｌ２Ｏ３系ガラス粉末及びＳｉＯ２−Ｂ２Ｏ３−ＣａＯ−Ａｌ２Ｏ３−Ｎａ２Ｏ−Ｋ２Ｏ系ガラス粉末からなる群より選択される１種であることを特徴とする。これらの中では、ＳｉＯ２−Ｂ２Ｏ３−ＢａＯ−ＺｎＯ−Ａｌ２Ｏ３−ＭｇＯ−Ｌａ２Ｏ３系ガラス粉末が好ましい。各ガラス粉末に含まれる各成分の好ましい含有量は、第１の態様と同じである。また、本発明の感光性ガラスペーストでは、第２の態様において、結晶化点を持つガラス粉末の結晶化点が８６０℃以上９００℃以下であり、結晶化点を持つガラス粉末の軟化点が７１０℃以上８１０℃以下であることを特徴とする。
【００４１】
（セラミックフィラー）
本明細書において、セラミックフィラーとは、形状精度及び寸法精度の高い構造体を形成するための骨材であり、ペーストの焼成時に溶融しないものを指す。
【００４２】
本発明の感光性ガラスペーストにおいて、セラミックフィラーとしては、例えば、アルミナ、ジルコニア、部分安定化ジルコニア、窒化珪素、炭化珪素、クオーツ等が挙げられる。これらは２種以上を混合して用いてもよい。これらの中では、アルミナ、ジルコニア、部分安定化ジルコニア、窒化珪素及び炭化珪素からなる群より選択される少なくとも１種が好ましく、アルミナがより好ましい。
【００４３】
無機成分中のセラミックフィラーの含有量は、好ましくは２５重量％以上、より好ましくは３０重量％以上であり、また、好ましくは４８重量％以下、より好ましくは４２重量％以下である。
【００４４】
本発明の感光性ガラスペースト中の無機成分の含有量は、好ましくは５３重量％以上、より好ましくは６２重量％以上であり、また、好ましくは７５重量％以下、より好ましくは６７重量％以下である。
【００４５】
＜有機成分＞
本発明の感光性ガラスペーストは、感光性を有する有機成分として、例えば、アルカリ可溶ポリマー、感光性モノマー、光重合開始剤及び溶剤等を含有することが好ましい。
【００４６】
アルカリ可溶ポリマーとしては、例えば、カルボキシル基等の官能基を側鎖に有するポリマーを用いることができ、具体的には、メタクリル酸−メタクリル酸メチルの共重合体等が挙げられる。アルカリ可溶ポリマーの酸価は、０ｍｇＫＯＨ／ｇ以上、５７ｍｇＫＯＨ／ｇ以下であることが好ましい。
【００４７】
感光性モノマー、光重合開始剤及び溶剤については、特に制約はなく、種々のものを用いることができる。
【００４８】
本発明の感光性ガラスペースト中の有機成分の含有量は、好ましくは２５重量％以上、より好ましくは３３重量％以上であり、また、好ましくは４７重量％以下、より好ましくは３８重量％以下である。
【００４９】
［電子部品］
本発明の電子部品は、本発明の感光性ガラスペーストの焼成物からなる絶縁層と、導体層とを備えることを特徴とする。
【００５０】
以下、電子部品の一例について説明する。
図１は、電子部品の一例を模式的に示す斜視図であり、図２は、図１に示す電子部品を構成する積層体の内部構造を示す分解斜視図である。
【００５１】
以下では、電子部品として積層コイル部品を例にとって説明するが、本発明の電子部品は、積層型コイル部品に限定されず、多層セラミック基板、積層ＬＣ複合部品等の種々の電子部品に適用することが可能である。
【００５２】
図１に示す電子部品（積層コイル部品）１０は、積層体４の内部において、図２に示すように、本発明の感光性ガラスペーストを用いて形成された絶縁層１を介して、導体層２が積層されるとともに、ビアホール３を介して導体層２が互いに接続されることにより、螺旋状のコイル５が配設された構造を有している。
【００５３】
図１では、積層体４の左右両端側には、コイル５の端部５ａ及び５ｂ（図２参照）と導通するように外部電極６ａ及び６ｂがそれぞれ配設されており、積層体４の上面には、積層コイル部品１０の方向性を示すための方向性マークパターン７が配設されている。なお、方向性マークパターン７は配設されていなくてもよい。
【００５４】
本発明の電子部品は、絶縁層として、本発明の感光性ガラスペーストを用いて形成された絶縁層のみを備えてもよいが、結晶化点を持たない非晶質ガラスからなる絶縁層をさらに備えることが好ましい。
【００５５】
結晶化点を持たない非晶質ガラスからなる絶縁層は、ガラス粉末として、結晶化点を持たないガラス粉末のみを含有し、結晶化点を持つガラス粉末を含有しない感光性ガラスペーストの焼成物からなる絶縁層であることが好ましい。
【００５６】
結晶化点を持たないガラス粉末は特に限定されないが、例えば、ＳｉＯ２−Ｂ２Ｏ３−Ｎａ２Ｏ−Ｋ２Ｏ−ＣａＯ−Ａｌ２Ｏ３系ガラス粉末、ＳｉＯ２−Ｂ２Ｏ３−Ｎａ２Ｏ−Ｋ２Ｏ−Ａｌ２Ｏ３系ガラス粉末等が挙げられる。
【００５７】
電子部品においては、絶縁層のうち、外部電極と接触する絶縁層に最もクラックが生じやすいため、少なくとも外部電極と接触する絶縁層は、本発明の感光性ガラスペーストの焼成物からなる絶縁層であることが好ましい。具体的には、電子部品を構成する積層体の上面に位置する絶縁層、及び、積層体の下面に位置する絶縁層の少なくとも一方が、本発明の感光性ガラスペーストの焼成物からなる絶縁層であることが好ましい。ここで、下面とは、電子部品が実装基板に実装される際に実装基板に対向する面である。電子部品を構成する積層体において、下面側が最も実装基板の応力を受けやすく、クラックが発生しやすい。そのため、積層体の少なくとも下面を構成する絶縁層が、本発明の感光性ガラスペーストの焼成物からなる絶縁層であることが好ましい。この場合、積層体の上面及び下面以外に位置する絶縁層は、本発明の感光性ガラスペーストの焼成物からなる絶縁層でもよいが、結晶化点を持たない非晶質ガラスからなる絶縁層であることがより好ましい。
【００５８】
本発明の電子部品において、本発明の感光性ガラスペーストの焼成物からなる絶縁層及び結晶化点を持たない非晶質ガラスからなる絶縁層の合計膜厚に対する本発明の感光性ガラスペーストの焼成物からなる絶縁層の膜厚の割合は、１０％以上、４０％以下であることが好ましい。
【００５９】
［電子部品の製造方法］
本発明の電子部品の製造方法は、本発明の感光性ガラスペーストを用いて絶縁層を形成する工程と、上記絶縁層上に、導体ペーストを用いて導体層を形成する工程と、を備えることを特徴とする。
【００６０】
以下、電子部品の製造方法の一例について説明する。
まず、ＰＥＴフィルム等の基材上に、外層となる絶縁層を形成する。絶縁層の形成では、感光性ガラスペーストを基材上に印刷し、乾燥させた後、全面露光することを、所望の厚みが得られるまで繰り返す。
【００６１】
次に、硬化させた絶縁層の上に、感光性導電ペーストを厚み１０μｍ程度に印刷し、乾燥させる。続いて、フォトマスクを介して紫外線を照射し露光した後、現像処理を行って不要箇所を除去することにより、導体層を形成する。
【００６２】
さらに、導体層上に、感光性ガラスペーストを厚み１５μｍ程度に印刷し、乾燥させる。続いて、フォトマスクを介して紫外線を照射し露光した後、現像処理を行って不要箇所を除去することにより、ビアホールを有する絶縁層を形成する。
【００６３】
上記の導体層と絶縁層の形成を必要回数繰り返すことにより、積層体を得る。
【００６４】
その後、大気中、７５０℃以上９００℃以下の温度で焼成する。焼結した積層体の端面にＡｇ粉末とガラスフリットを含有するペーストを塗布し、６００℃以上７５０℃以下の温度で焼付けした後、必要に応じて電解めっきでＮｉめっき、Ｓｎめっきを順に行うことにより、外部電極を形成する。以上により、電子部品を作製する。
【００６５】
本発明の電子部品の製造方法においては、積層体を構成する絶縁層を、本発明の感光性ガラスペーストを用いて形成する他に、非晶質の感光性ガラスペーストを用いて形成してもよい。非晶質の感光性ガラスペーストとは、本発明の電子部品で説明した、結晶化点を持たないガラス粉末を含有し、結晶化点を持つガラス粉末を含有しない感光性ガラスペーストを意味する。
【００６６】
本発明の電子部品の製造方法においては、本発明の電子部品で説明したように、少なくとも外部電極と接触する絶縁層を、本発明の感光性ガラスペーストを用いて形成することが好ましい。具体的には、電子部品を構成する積層体の上面に位置する絶縁層、及び、積層体の下面に位置する絶縁層の少なくとも一方を、本発明の感光性ガラスペーストを用いて形成することが好ましい。特に、積層体の少なくとも下面を構成する絶縁層を、本発明の感光性ガラスペーストを用いて形成することが好ましい。この場合、積層体の上面及び下面以外に位置する絶縁層は、本発明の感光性ガラスペーストを用いて形成してもよいが、非晶質の感光性ガラスペーストを用いて形成することがより好ましい。
【００６７】
本発明の電子部品の製造方法において、本発明の感光性ガラスペーストを用いて形成した絶縁層及び非晶質の感光性ガラスペーストを用いて形成した絶縁層の合計膜厚に対する本発明の感光性ガラスペーストを用いて形成した絶縁層の膜厚の割合は、１０％以上、４０％以下であることが好ましい。
【実施例】
【００６８】
以下、本発明の感光性ガラスペーストをより具体的に開示した実施例を示す。なお、本発明は、これらの実施例のみに限定されるものではない。
【００６９】
表１に示すガラス粉末、及び、表２に示すセラミックフィラーを用意した。表１に、各ガラス粉末の軟化点（Ｔｓ）、結晶化点（Ｔｃ）、及び、結晶化点と軟化点との差（Ｔｃ−Ｔｓ）を示す。表１中、Ｇ５及びＧ６は、各成分の含有量が同じガラス粉末であり、平均粒径を変更することにより、軟化点及び結晶化点を調整したものである。
【００７０】
【表１】
2020152639.tif 000003
【００７１】
【表２】
2020152639.tif 000004
【００７２】
［感光性ガラスペーストの作製］
下記の割合で各材料を配合することにより、感光性ガラスペーストを作製した。具体的には、下記の割合になるように各材料を秤量し、秤量物をプラネタリーミキサーで３０分間攪拌した後、３本ロールミルに４回通して混錬することにより、感光性ガラスペーストを作製した。
＜有機成分＞
アルカリ可溶ポリマー：メタクリル酸−メタクリル酸メチルの共重合体  ２４．７重量部
感光性モノマー：トリメチロールプロパントリアクリレート  ８．２重量部
溶剤：ペンタメチレングリコール  ２．６重量部
光重合開始剤（１）：２−メチル−１−［４−（メチルチオ）フェニル］−２−モルフォリノプロパン−１−オン  ０．４重量部
光重合開始剤（２）：２，４−ジエチルチオキサントン  ０．２重量部
光重合開始剤（３）：ビス（２，４，６−トリメチルベンゾイル）フェニルフォスフィンオキサイド  ０．７重量部
黄色染料：オイルイエロー１２９（商品名、オリエント化学工業株式会社製）  ０．２重量部
＜無機成分＞
表３に記載の割合の無機粉末  計６３重量部
【００７３】
［感光性ガラスペーストの評価］
（１）絶縁抵抗の評価
まず、４インチ（１０．１６ｃｍ）四方のアルミナ基板（０．１５ｍｍ厚）上に導電性銀ペーストをスクリーン印刷により塗布し、９０℃で１０分間乾燥させることにより、厚み１０μｍの膜を形成した。その後、空気中、８５０℃で焼成することにより、下部導体配線を形成した。次に、下部導体配線を形成したアルミナ基板上に、感光性ガラスペーストをスクリーン印刷により塗布し、６０℃で１０分間乾燥させて膜を形成した。その後、空気中、８５０℃で焼成することにより、絶縁層を形成した。さらに、下部導体配線と同様の加工方法で、上部導体配線を絶縁層上に形成した。このようにして得られた電極間面積１２．６ｍｍ２、厚み２０μｍの絶縁層の絶縁抵抗を、抵抗測定計（Ｒ８３４０  Ｕｌｔｒａ  Ｈｉｇｈ  Ｒｅｓｉｓｔａｎｃｅ  Ｍｅｔｅｒ、ＡＤＶＡＮＴＥＳＴ社製）を用いて測定した。結果を表３に示す。評価基準は、７×１０１０Ω以上である。
【００７４】
（２）抗折強度の評価
まず、４インチ（１０．１６ｃｍ）四方のアルミナ基板（０．１５ｍｍ厚）上に感光性ガラスペーストをスクリーン印刷により塗布し、６０℃で１０分間乾燥させることにより、厚み２０μｍの膜を形成した。形成した膜の上に、続けて感光性ガラスペーストをスクリーン印刷により塗布し、乾燥させた。これらの塗布及び乾燥工程を計１０回繰り返すことにより、厚み２００μｍの感光性ガラスペースト膜をアルミナ基板上に形成した。次に、ダイサーを用いて３０ｍｍ×３ｍｍのサイズにカットし、アルミナ基板から感光性ガラスペースト膜を剥離させた後、空気中、８２０℃で焼成することにより、試験片を作製した。このようにして得られた試験片の抗折強度を、オートグラフ（ＡＧＳ−５ｋＮＸ、島津製作所社製）を用いて測定した。結果を表３に示す。評価基準は、２４０ＭＰａ以上である。
【００７５】
【表３】
2020152639.tif 000005
【００７６】
表３に示すように、本発明の要件を満たす実施例１〜１６では、絶縁抵抗が７×１０１０Ω以上、抗折強度が２４０ＭＰａ以上の高い値を示すことが確認された。
【００７７】
結晶化点を持つガラス粉末としてＳｉＯ２−Ｂ２Ｏ３−ＢａＯ−ＺｎＯ−Ａｌ２Ｏ３−ＭｇＯ−Ｌａ２Ｏ３系ガラス粉末が用いられ、且つ、ガラス粉末が４９重量％以上の実施例４〜１４及び１６では、実施例１〜３及び実施例１５より高い抗折強度を示すことが確認された。つまり、結晶化点と軟化点との差が１４０℃以上の結晶化ガラスを４９重量％以上含むことによって、抗折強度を向上できることが確認された。また、実施例４〜１１、１３、１４及び１６と実施例１２との比較から分かるように、結晶化点を持つガラス粉末としてＳｉＯ２−Ｂ２Ｏ３−ＢａＯ−ＺｎＯ−Ａｌ２Ｏ３−ＭｇＯ−Ｌａ２Ｏ３系ガラス粉末が用いられ、且つ、ガラス粉末が４９重量％以上であり、セラミックフィラーとしてアルミナ、ジルコニア、部分安定化ジルコニア、窒化ケイ素及び炭化ケイ素から選ばれる一つが用いられる場合、高い抗折強度が得られることが分かった。
【００７８】
これに対し、結晶化点を持つガラス粉末の結晶化点と軟化点との差が８５℃未満である比較例１〜３では、絶縁抵抗、抗折強度ともに低い値を示すことが確認された。これは、ガラスの軟化開始とほぼ同時に結晶化が始まるため、緻密な焼結物が得られないためと考えられる。結晶化点を持たない非晶質のガラス粉末が用いられた比較例４及び５では、緻密な焼結物が得られることにより高い絶縁抵抗を示すものの、抗折強度は低い値を示すことが確認された。
【００７９】
本発明は、上記実施形態及び実施例に限定されるものではなく、ガラス粉末の組成、セラミックフィラーの種類、それらの配合割合、感光性有機成分の種類や配合割合等に関し、発明の範囲内において、種々の応用、変形を加えることが可能である。
【符号の説明】
【００８０】
１            絶縁層
２            導体層
３            ビアホール
４            積層体
５            コイル
５ａ，５ｂ    コイルの端部
６ａ，６ｂ    外部電極
７            方向性マークパターン
１０          電子部品
【図１】
2020152639.tif 000006
【図２】
2020152639.tif 000007